(57)【特許請求の範囲】
【請求項１】
ＰＬＬＡとＰＤＬＡとのポリマーブレンドを、前記ブレンド中にＰＬＬＡ／ＰＤＬＡステレオコンプレックス結晶子が形成されるように溶融加工する工程と、
前記ステレオコンプレックス結晶子を含む前記溶融加工済みブレンドから、チューブを形成する工程であって、前記加工済みブレンドが前記チューブの形成中にＰＬＬＡのＴｇより低温にクエンチされる工程と、
前記クエンチしたポリマーチューブを半径方向に変形させる工程と、
前記変形させたチューブからステントを形成する工程とを含む、ステントの製造方法。
【請求項２】
前記半径方向に変形させる工程の前に、ＰＬＬＡ核の形成ができる温度で、前記ＰＬＬＡ核又は前記ステレオコンプレックス結晶子のまわりに結晶子を成長させずに、又は実質上成長させずに、前記クエンチ済みチューブをアニーリングする工程をさらに含む、請求項１に記載の方法。
【請求項３】
前記温度の範囲が、ＰＬＬＡのＴｇ以上０．１５×（ＰＬＬＡのＴｍ−Ｔｇ）以下である、請求項２に記載の方法。
【請求項４】
前記ブレンドが、ＰＤＬＡを０．２５〜１５ｗｔ％含む、請求項１に記載の方法。
【請求項５】
前記半径方向への変形が、前記ステレオコンプレックス結晶子のまわりにおけるＰＬＬＡ結晶子の成長を誘発する、請求項１に記載の方法。
【請求項６】
前記溶融加工する工程が、押出成形又は射出成形を含む、請求項１に記載の方法。
【請求項７】
前記ステレオコンプレックス結晶子が、形成されたチューブ全体にわたって分散している、請求項１に記載の方法。
【請求項８】
前記溶融加工の温度が、１８０〜２２５℃である、請求項１に記載の方法。
【請求項９】
溶融加工中の前記ブレンドの温度が、ＰＬＬＡのＴｍと前記ステレオコンプレックスのＴｍとの間である、請求項１に記載の方法。
【請求項１０】
前記クエンチが、前記チューブの形成中におけるＰＬＬＡ結晶化を低減又は防止する、請求項１に記載の方法。
【請求項１１】
前記ステレオコンプレックスが、前記ポリマーチューブの核形成密度を増大させる、請求項１に記載の方法。
【請求項１２】
半径方向に変形させた前記チューブの結晶化度が、２５〜５５％である、請求項１に記載の方法。
【請求項１３】
ＰＬＬＡとＰＤＬＡとのポリマーブレンドを、前記ブレンド中にＰＬＬＡ／ＰＤＬＡステレオコンプレックス結晶子が形成されるように溶融加工する工程と、
前記結晶子を含む前記溶融加工済みブレンドからチューブを形成する工程であって、前記加工済みブレンドが前記チューブの形成中にＰＬＬＡのＴｇより低温にクエンチされる工程と、
前記クエンチしたチューブをＰＬＬＡのＴｇより高温でアニーリングする工程と、
前記アニーリングされたチューブからステントを形成する工程とを含む、ステントの製造方法。
【請求項１４】
前記クエンチ済みチューブが、
ＰＬＬＡ核又は前記ステレオコンプレックス結晶子のまわりに結晶子を成長させずに、又は実質上成長させずに、前記ＰＬＬＡ核の形成できる温度でアニーリングされ、
続いて、前記ＰＬＬＡ核及び前記ステレオコンプレックス結晶子のまわりでＰＬＬＡ結晶子の成長が可能となるように、ＰＬＬＡのＴｇより高温でアニーリングされる、請求項１３に記載の方法。
【請求項１５】
前記最初のアニーリング工程の温度範囲が、ＰＬＬＡのＴｇ以上０．１５×（ＰＬＬＡのＴｍ−Ｔｇ）以下である、請求項１４に記載の方法。
【請求項１６】
前記ブレンドが、ＰＤＬＡを０．２５〜１５ｗｔ％含む、請求項１３に記載の方法。
【請求項１７】
前記アニーリングされたチューブを半径方向に変形させる工程をさらに含む、請求項１３に記載の方法。
【請求項１８】
前記アニーリング温度範囲が、ＰＬＬＡのＴｇ以上、約０．２×（ＰＬＬＡのＴｍ−Ｔｇ）＋ＰＬＬＡのＴｇ以下、である、請求項１３に記載の方法。
【請求項１９】
前記溶融加工する工程が、押出成形又は射出成形を含む、請求項１３に記載の方法。
【請求項２０】
前記ステレオコンプレックス結晶子が、前記形成されたチューブ全体にわたって分散している、請求項１３に記載の方法。
【請求項２１】
前記溶融加工の温度が、１８０〜２２５℃である、請求項１３に記載の方法。
【請求項２２】
溶融加工中の前記ブレンドの温度が、ＰＬＬＡのＴｍと前記ステレオコンプレックスのＴｍとの間である、請求項１３に記載の方法。
【請求項２３】
前記クエンチが、前記チューブの形成中におけるＰＬＬＡ結晶化を低減又は防止する、請求項１３に記載の方法。
【請求項２４】
前記ステレオコンプレックス結晶子が、前記ポリマーチューブの核形成密度を増大させる、請求項１３に記載の方法。
【請求項２５】
前記アニーリング工程が、前記ポリマーチューブの核形成密度をさらに増大させる、請求項１３に記載の方法。
【請求項２６】
前記アニーリングされたチューブの結晶化度が、アニーリング後に２５〜５５％である、請求項１３に記載の方法。
【発明の詳細な説明】
【技術分野】
【０００１】
本発明は、ポリマー製医療機器、特に、ステントを製造する方法に関する。
【背景技術】
【０００２】
本発明は、身体内腔に埋め込むように構成された、半径方向に拡張可能な内部人工器官に関する。「内部人工器官」は、身体内部に留置される人工機器に相当する。「内腔」は、血管等の管状器官の腔を指す。ステントは、このような内部人工器官の一例である。ステントは、一般に円筒形状の機器であり、血管又は尿路や胆管等の他の解剖学上の内腔のセグメントの開通を保持、時には拡張するように機能する。ステントは、血管におけるアテローム硬化性狭窄症の治療でしばしば使用される。「狭窄症」は、身体の通路又は開口部の狭小化又は狭窄を指す。こうした治療では、ステントは、身体血管を補強し、血管系の血管形成術後の再狭窄症を予防する。「再狭窄症」は、血管又は心臓弁内の狭窄症が（バルーン血管形成術、ステント留置術、弁形成術によって）外見上成功したように治療された後、その狭窄症が再発することを指す。
【０００３】
ステントは、相互連結する構造要素又はストラットのパターン又はネットワークを含む足場から一般に構成されており、これは、ワイヤー、チューブ、又はシート状の材料を円筒形状に丸めたものから形成されている。この足場は物理的に開通を保持し、所望により、通路の壁を拡張するので、その名前を付けている。一般に、ステントを治療部位に送達し、配置することができるように、ステントはカテーテル上に圧縮又は圧着することができる。
【０００４】
送達は、カテーテルを使用して小さな内腔にステントを挿入し、治療部位にそれを搬送することを包含する。配置は、ステントが所望の位置についた後にステントをより大きな直径に拡張することを包含する。ステントを用いた機械的介入は、バルーン血管形成術と比較して、再狭窄症の割合を低下させた。しかし、再狭窄症は、依然として重大な問題である。再狭窄症がステント留置セグメントで生じたとき、臨床的選択肢はバルーンだけで治療された病変に関するものより限られているので、この治療は困難なものとなる可能性がある。
【０００５】
ステントは、機械的介入のためだけでなく、生物学的療法を提供する媒体としても使用される。生物学的療法は、薬剤添加ステントを使用して、治療物質を局所的に投与するものである。治療部位に有効な濃度は、有害な、さらには有毒な副作用をしばしば生じる全身性薬物投与が必要である。局所送達は、全身的方法よりも総投薬レベルが少量投与となるが、特定部位に薬物を集中させるので、好ましい治療方法である。したがって、局所送達は、より少ない副作用で、より良好な結果をもたらす。
【０００６】
薬剤添加ステントは、金属製又はポリマー製の足場の表面を、活性又は生物活性な薬剤又は薬物を含むポリマー担体で被覆することによって作製することができる。ポリマー製の足場はまた、活性な薬剤又は薬物の担体として機能することもできる。
【０００７】
ステントは、いくつかの機械的要件を満たすことができなければならない。ステントは、血管の壁を支持する際にステントにかかる構造負荷、すなわち、半径方向の圧縮力に耐えることができなければならない。したがって、ステントは、十分な半径方向強度を有しなければならない。半径方向強度は、半径方向の圧縮力に耐えるステントの能力であり、ステントの円周方向まわりの強度及び剛性に起因する。したがって、半径方向の強度及び剛性はまた、輪状又は円周方向の強度及び剛性として説明することもできる。
【０００８】
ステントは、一旦拡張されると、鼓動する心臓が誘発する周期的負荷をはじめとする、ステントにかかる可能性がある様々な力にかかわらず、その耐用年数にわたってそのサイズ及び形状を適切に維持しなければならない。例えば、半径方向にかかる力は、ステントを内側に収縮させる傾向がある。さらに、ステントは、圧着、拡張、及び周期的負荷に耐えられる十分な柔軟性を有しなければならない。
【０００９】
埋込型医療機器を用いたいくつかの治療は、限られた期間の間だけ機器を存在させることが必要となる。構造組織支持及び／又は薬物送達を含む可能性がある治療が完了した後、ステントを治療位置から除去又は消失させることが望ましいことがある。機器を消失させる一方法は、体内条件にさらすことで腐食又は分解する材料から全体的又は部分的に機器を作製することによってなされ得る。したがって、機器の腐食性部分は、治療計画が完了した後に埋込領域から消失又は実質上消失させることができる。分解過程が完了した後、機器の全部分、又は機器の腐食性部分は残らない。いくつかの実施形態では、まさに無視できる程度の痕跡又は残留物が後に残ることもある。生体吸収性ポリマー等の生分解性、生体吸収性、及び／又は生体腐食性の材料から作製されたステントは、その臨床的必要性がなくなってはじめて完全に腐食されるように設計することができる。
【００１０】
しかし、ステント等の埋込型医療機器の材料として、破壊靭性等が不十分なポリマーの使用には潜在的な欠点がある。
【発明の概要】
【００１１】
本発明の様々な実施形態は、ＰＬＬＡとＰＤＬＡとのポリマーブレンドを、ブレンド中にＰＬＬＡ／ＰＤＬＡステレオコンプレックス結晶子が形成されるように溶融加工する工程と、ステレオコンプレックス結晶子を含む溶融加工済みブレンドからチューブを形成する工程であって、加工済みブレンドがチューブの形成中にＰＬＬＡのＴｇより低温にクエンチされる工程と、クエンチしたポリマーチューブを半径方向に変形させる工程と、変形させたチューブからステントを形成する工程とを含む、ステントの製造方法を包含する。
【００１２】
本発明の別の実施形態は、ＰＬＬＡとＰＤＬＡとのポリマーブレンドを、ブレンド中にＰＬＬＡ／ＰＤＬＡステレオコンプレックス結晶子が形成されるように溶融加工する工程と、その結晶子を含む溶融加工済みブレンドからチューブを形成する工程であって、加工済みブレンドがチューブの形成中にＰＬＬＡのＴｇより低温にクエンチされる工程と、クエンチしたチューブをＰＬＬＡのＴｇより高温でアニーリングする工程と、アニーリングされたチューブからステントを形成する工程とを含む、ステントの製造方法を包含する。
【００１３】
本発明の別の実施形態は、ＰＬＬＡとＰＤＬＡとのポリマーブレンドを、ブレンド中にＰＬＬＡ／ＰＤＬＡステレオコンプレックス結晶子が形成されるように溶融加工する工程と、その結晶子を含む溶融加工済みブレンドからチューブを形成する工程と、ステレオコンプレックス結晶子のまわりでＰＬＬＡ結晶子が成長できるように、チューブの温度をＰＬＬＡのＴｍより低温にする工程と、ＰＬＬＡのＴｍより低温でポリマーチューブを変形させる工程と、変形させたチューブからステントを形成する工程とを含む、ステントの製造方法を包含する。
【図面の簡単な説明】
【００１４】
【図１】ステントを示す図である。
【図２】ポリマーに関する結晶核形成速度及び結晶成長速度の概略プロットを示す図である。
【図３】図３Ａは、ステレオコンプレックス核形成剤を用いずに作製したポリマー製ステントのストラットを示す図であり、図３Ｂは、図３Ａのストラットの断面の概略微構造を示す図である。
【図４】図４Ａは、ステレオコンプレックス核形成剤を用いて作製したポリマー製ステントのストラットを示す図であり、図４Ｂは、図４Ａのストラットの断面の概略微構造を示す図である。
【図５】マンドレル上に配置されたポリマーチューブの軸方向断面を示す図であり、チューブの内径がマンドレルの外径と同じ又は実質上同じである。
【図６】図６Ａは、マンドレル上に配置されたポリマーチューブの軸方向断面を示す図であり、チューブの内径がマンドレルの外径より大きい。また、図６Ｂは、加熱によって図６Ａのチューブの直径を縮小させたチューブを示す図である。
【図７】図７Ａは、型内に置いたポリマー製チューブの軸方向断面を示す図であり、図７Ｂは、半径方向に変形させた状態の図７Ａのポリマー製チューブを示す図である。
【図８】溶融加工済みブレンドのクエンチを含む、ＰＬＬＡ／ＰＤＬＡブレンドの加工についてのフローチャートを示す図である。
【図９】図８に示したプロセスの典型的な温度プロファイルを示す図である。
【図１０】溶融加工済みブレンドの段階的冷却を含む、ＰＬＬＡ／ＰＤＬＡブレンドの加工についてのフローチャートを示す図である。
【図１１】図１０に示したプロセスの典型的な温度プロファイルを示す図である。
【発明を実施するための形態】
【００１５】
本発明の様々な実施形態は、ポリマー製埋込型医療機器の製造に関する。特に、これらの実施形態は、ポリマー構造物から作製される機器の破壊靭性を増大させるために、ポリマー構造物を形成する際に核形成剤としてステレオコンプレックスを使用することを包含する。本明細書に記載の方法は、ポリマー製埋込型医療機器に一般に適用可能である。特に、これらの方法は、自己拡張型ステント、バルーン拡張型ステント、ステントグラフト、及びペースメーカーのリード線等のチューブ状埋込型医療機器に適用することができる。
【００１６】
ステントは、相互連結する構造要素又はストラットのパターン又はネットワークを含むことができる。図１は、ステント１００の概観を示す。いくつかの実施形態では、ステントは、相互連結する構造要素１０５のパターン又はネットワークを有する、本体、骨格又は足場を含むことができる。ステント１００は、チューブから形成することができる（図示せず）。機器の構造パターンは、事実上いかなるデザインにすることもできる。本明細書に開示する実施形態は、図１に示すステント又はステントパターンに限定されない。これらの実施形態は、他のパターン及び他の機器に容易に適用可能である。パターン構造の変形は実質的に無限である。ステント１００等のステントは、レーザー切断法又は化学エッチング法等の技術でパターンを形成することによってチューブから作製することができる。
【００１７】
ステント１００等のステントは、ポリマー製チューブから、又はチューブを形成するようにシートを丸め、接着することによってシートから作製することができる。チューブ又はシートは、押出成形又は射出成形によって形成することができる。ステントパターン、例えば図１に示したもの等は、レーザー切断法又は化学エッチング法等の技術でチューブ又はシートに形成することができる。次いで、ステントは、身体内腔中に送達させるためにバルーン又はカテーテル上に圧着させることができる。
【００１８】
埋込型医療機器は、生分解性、生体吸収性、又は生体安定性なポリマーから部分的に又は完全に作製することができる。埋込型医療機器の作製に使用するポリマーは、生体安定性、生体吸収性、生分解性、又は生体腐食性とすることができる。生体安定性は、生分解性ではないポリマーを指す。生分解性、生体吸収性、及び生体腐食性という用語は、互換的に使用され、血液等の体液にさらされたときに完全に分解及び／又は腐食させることができ、身体中に徐々に再吸収、吸収、及び／又は身体から除去することができるポリマーを指す。ポリマーの崩壊及び吸収の過程は、例えば加水分解及び代謝過程によって引き起こすことができる。
【００１９】
生分解性ポリマーから作製したステントは、例えば血管開存性及び／又は薬物送達を維持するその意図した機能が実現されるまでの期間、身体内に残存することを意図している。分解、腐食、吸収、及び／又は再吸収の過程が完了した後、生分解性ステントの全部分、又はステントの生分解性の部分は残らない。いくつかの実施形態では、まさに無視できる程度の痕跡又は残留物が後に残ることもある。
【００２０】
治療期間の継続期間は、治療されている身体の障害によって決まる。患部血管でのステントの使用を伴う冠動脈心疾患の治療では、継続期間は、約１カ月〜数年の範囲に及ぶ可能性がある。しかし、継続期間は、約６カ月、１２カ月、１８カ月、又は２年まで続くのが典型的である。いくつかの状況では、治療期間は、２年を超える可能性がある。
【００２１】
上記のように、ステントは、高半径方向強度、高弾性率、及び高破壊靭性等のいくつかの機械的要件を有する。こうした要件を満たすステントは、患部血管の送達、配置、及び治療を非常に容易にする。半径方向強度に関して、ステントは、血管の壁を支持する際にステントにかかる構造負荷、すなわち、半径方向の圧縮力に耐えるために、十分な半径方向強度を有しなければならない。さらに、ステントは、圧着、拡張、及び周期的負荷に耐えられる十分な柔軟性を有しなければならない。半径方向強度が不十分なポリマー製ステントは、機械的破損を起こすか、又は血管への埋込み後に内側に収縮する可能性がある。
【００２２】
ポリマーの重量比に対する強度は、金属のそれより小さい。比較的低い弾性率を補うために、ポリマー製ステントは、金属製ステントよりも著しく太いストラットを必要とする可能性があり、その結果、望ましくない大きな外形となる。ポリマーの強度不足に対処する一方法は、変形させたポリマー構造物からステントを作製することである。ポリマーを変形させると、変形方向に沿って強度が増大される傾向がある。したがって、ステント製造プロセスは、ポリマーチューブを半径方向に変形させ、変形させたチューブからステントを切断することを包含することができる。
【００２３】
靭性に関して、ポリマーステントはまた、耐破壊性を高くするべきである。ステント材料として適切なポリ（Ｌ−ラクチド）（ＰＬＬＡ）等の半結晶性ポリマーは、生物学的条件又は人体内条件下では脆弱な傾向がある。具体的には、こうしたポリマーは、ガラス転移温度（Ｔｇ）が人体温度の約３７℃より高い可能性がある。これらのポリマー系は、破損前に塑性変形がほとんど又はまったくない脆性破壊メカニズムを示す。その結果、こうしたポリマーから作製したステントは、ステントの使用範囲に関して靭性が不十分となる可能性がある。特に、ステントが、ステントの使用範囲全体、すなわち、圧着、送達、配置にわたって、及び所望の治療期間中、破壊されにくいことは重要である。
【００２４】
いくつかの方策を使用して、ＰＬＬＡ等の半結晶性ポリマーの破壊靭性を向上させることができる。例えば、ゴム相（又は強化剤）を化学反応又は物理的ブレンド法によってポリカプロラクトン又はポリトリメチルカルボナート等の硬質ポリマー中に組み込むことができる。しかし、これは強度及び弾性率の低下をもたらす。
【００２５】
或いは、破壊靭性は、ポリマー結晶又は結晶子のサイズを縮小させ、且つ結晶が成長する核の密度を増大させることによって向上させることができる。半結晶性ポリマーは、融点より低い温度において非晶性ドメインと結晶性ドメインのどちらも含有することができる。非晶性領域は、ポリマー鎖が比較的乱れた立体配置にあるものである。結晶性ドメイン又は結晶子は、ポリマー鎖が規則的な立体配置にあるものであり、ポリマー鎖のセグメントが互いに本質的に平行である。
【００２６】
一般に、ポリマーの結晶化では、２種の別個の事象が生じる。第１の事象は、ポリマーマトリクス中に核が形成することである。第２の事象は、これらの核のまわりに結晶子が成長することである。したがって、ポリマーの結晶化の総括速度は、ポリマーマトリクス中の核の平衡濃度、及びこれらの核のまわりの結晶子の成長速度に依存する。
【００２７】
一般に、結晶化は、ポリマーのＴｇ〜Ｔｍの温度においてポリマーに起こる傾向がある。図２は、静止条件下におけるガラス転移温度（Ｔｇ）〜融点（Ｔｍ）の温度での核形成速度（Ａ）と結晶成長速度（Ｂ）との依存関係の概略図を示している。Ｔｇより高いがＴｍよりかなり低い温度では、ポリマー鎖の運動性が制限されており、後の過程ではるかにより大規模な鎖運動性が必要とされるので、核形成は成長より実質上有利である。ポリマーの温度がＴｍより一時期高くなるまで、これらの核は依然としてポリマー中に存在する。図２に示した挙動の結果は、高温では、大きな結晶子の形成が相対的にほとんどないが、低温では、より小さな結晶子の形成が相対的により多いというものである。ＰＬＬＡのＴｇ及びＴｍの範囲についての文献値（Ｍｅｄｉｃａｌ  Ｐｌａｓｔｉｃｓ  ａｎｄ  Ｂｉｏｍａｔｅｒｉａｌｓ  Ｍａｇａｚｉｎｅ  、１９９８年３月）は、１７３〜１７８℃及び６０〜６５℃である。
【００２８】
核形成密度は、エチレンビス（１２−ヒドロキシステアリルアミド）（ＥＢＳＡ）、シクロヘキサンジカルボン酸ジアニリド、テトラメチレンジカルボン酸ジサリチロイルヒドラジド、及び水和ケイ酸マグネシウム（タルク）等の核形成剤を添加することによって増大させることができる。しかし、これらの小分子材料は、ＰＬＬＡ等のポリマーと良好な適合性を示さない。さらに、これらの材料を添加すると、ポリマーの機械的特性の劣化が引き起こされ、ＰＬＬＡマトリクスからのこれらの材料の浸出に起因する安全上の問題を潜在的に有する可能性がある。
【００２９】
本発明の実施形態は、ステレオコンプレックスを使用してポリマーを加工して、核形成密度の増大及び結晶サイズの縮小を生じさせて、ポリマーから形成されるステントの破壊靭性を増大することを包含する。特に、これらの実施形態は、ＰＬＬＡ及びポリ（Ｄ−乳酸）のステレオコンプレックスを使用してＰＬＬＡを溶融加工することを包含する。ポリ（乳酸）（ＰＬＡ）は、３種の立体異性体、ポリ（Ｌ−乳酸）（ＰＬＬＡ）、ポリ（Ｄ−乳酸）（ＰＤＬＡ）、及びポリ（ＤＬ−乳酸）（ＰＤＬＬＡ）を有する。ＰＤＬＬＡは、非晶性ポリマーである。ＰＬＬＡ及びＰＤＬＡは、構造の点で互いに鏡像であるので立体異性体である。これらの立体異性体は共に、融点（Ｔｍ）の約１８０℃でアイソタクチック及び半結晶性であり、同一の機械的特性を有する。ブレンドするとＰＬＬＡ及びＰＤＬＡは共結晶化して、ステレオコンプレックス結晶を形成し、その融点は約２３０℃となり、ＰＬＬＡ又はＰＤＬＡのＴｍより約５０℃高くなることが科学文献に示されている。融点の著しい上昇は、ステレオコンプレックス結晶構造中の強力なファンデルワールス相互作用に起因すると考えられる。
【００３０】
本発明の実施形態は、埋込型医療機器を形成するために改変させることができるポリマー構造物の加工に一般に適用する。ポリマー構造物は、チューブやシート等の幾何学的形状に形成されるポリマー又はポリマー材料とすることができる。形状は、埋込型医療機器を形成するのにさらなる加工を加えることができるように選択する。例えば、ステントパターンをチューブ状に切断して、ステントを形成することができる。ポリマー構造物は、押出成形又は射出成形を使用して形成することができる。或いは、ポリマーチューブは、チューブ状に丸め、接着されたシートから形成することができる。
【００３１】
本発明の実施形態は、ＰＬＬＡとＰＤＬＡとのポリマーブレンドを溶融加工して、加工中にブレンド中にＰＬＬＡ／ＰＤＬＡステレオコンプレックス結晶子を形成できるようにすることを包含する。次いで、チューブは、ＰＬＬＡ結晶子の成長に核形成部位として働くステレオコンプレックス結晶子を含む加工済みブレンドから形成する。ＰＤＬＡの濃度はＰＬＬＡより実質上低く、その結果、高い核形成密度及び結晶子サイズの低下がもたらされ、それによって破壊靭性が高くなる。
【００３２】
図３Ａは、ステレオコンプレックス核形成剤を用いずに作製したポリマー製ステントのストラット１００を示しており、図３Ｂは、非晶性領域１０８内に分散した少量の大きな結晶１０６を示す、ストラット１００の断面１０２の概略微構造１０４である。図４Ａは、ステレオコンプレックス核形成剤を用いて作製したポリマー製ステントのストラット１１０を示している。図４Ｂは、非晶性領域１１８内に分散した大量のより小さな結晶１１６を示す、ストラット１１０の断面１１２の概略微構造１１４を示している。
【００３３】
ＰＬＬＡ結晶子成長は、複数の仕方で行うことができる。特に、２セットの実施形態を本明細書に記載する。ポリマーブレンドの溶融加工は、２セットの実施形態で同一である。この２セットの実施形態は、溶融加工後のブレンドの加工において異なる。
【００３４】
第１セットの実施形態では、ＰＬＬＡ又はＰＤＬＡの結晶子を低減又は防止するように、ポリマー溶融物からチューブを最初に形成する。これは、溶融加工後にチューブをクエンチすることによって行われる。ステレオコンプレックス結晶子は、後のＰＬＬＡ結晶子成長工程において核形成部位として作用する。結晶成長は、チューブの変形、結晶化温度でのチューブのアニーリング、又はその両方によって誘発させることができる。さらに、チューブは、結晶成長前に核形成密度をさらに増大させる核形成工程を任意選択で受けることができ、この核形成工程では、チューブは、ＰＬＬＡ核又はステレオコンプレックス結晶子のまわりに結晶子を成長させずに、又は実質上成長させずに、ＰＬＬＡ核形成が可能になる温度又は温度範囲でアニーリングされる。
【００３５】
第２セットの実施形態では、ステレオコンプレックス結晶子のまわりにＰＬＬＡ結晶子が成長できるように、チューブの温度を溶融加工温度から下げる。
【００３６】
第１及び第２セットの実施形態の両方で、ステレオコンプレックス結晶子のまわりにＰＬＬＡ結晶子を成長させて、所望の結晶化度を得ることができる。次いで、ステントを加工済みブレンドから形成することができる。
【００３７】
さらに、第１及び第２セットの実施形態の両方で、加工中のＰＬＬＡ／ＰＤＬＡブレンドの温度は、ＰＬＬＡのＴｍより高く、ステレオコンプレックスのＴｍより低い。この温度範囲での加工によって、ＰＬＬＡ又はＰＤＬＡの結晶子を含まない溶融物中にステレオコンプレックス結晶子を存在させることが可能になる。いくつかの実施形態では、溶融加工温度は、１８０〜２２５℃である。
【００３８】
上記のように、核形成密度を増大させ、それ故に結晶子サイズが縮小されることによって、得られたチューブ及びステントの破壊靭性は強化される。高い核形成密度及び小さな結晶子サイズは、ＰＤＬＡの分率がＰＬＬＡより実質上低いブレンドによって実現することができる。ＰＤＬＡの分率が低いことによって、小さなステレオコンプレックス結晶子の形成が可能になる。いくつかの実施形態では、ＰＬＬＡ／ＰＤＬＡブレンド中のＰＤＬＡの重量分率は、０．２５ｗｔ％未満、０．２５〜５ｗｔ％、又は５〜１０ｗｔ％である。他の実施形態では、ＰＤＬＡの分率は、１０ｗｔ％超でもある。
【００３９】
溶融加工は、押出成形等の、バッチ加工又は連続加工によって行うことができる。一般に、押出成形は、例えば回転スクリューを使用して溶融物を混合する押出機のバレルによってポリマー溶融物を搬送するプロセスを指す。ポリマー溶融物は、押出機を出るポリマーに選択した形状を与えるダイに強制的に通すことができる。チューブ押出成形の場合、ダイに強制的に通したポリマー溶融物（押出物）は、チューブ形状の円筒形フィルムを形成する。フィルム温度を冷却によって下げ、軸方向に引っ張って、最終のチューブ製品を形成することができる。
【００４０】
押出機は、ポリマー溶融物を入口から出口ポートに搬送するバレルを一般に含む。ポリマーは、溶融物として又は固体形態でその融点より低温で押出機バレルに供給することができる。固体ポリマーは、バレルによって搬送されている最中に溶融される。押出機バレル中のポリマーは、ポリマーの融点（Ｔｍ）より高温に加熱され、大気より高圧にさらされる。バレル内のポリマーは、例えば回転スクリューを使用して混合される。本発明で使用する押出機の代表的な例としては、一軸スクリュー押出機、かみ合い型同方向回転及び異方向回転二軸スクリュー押出機、並びに他の多軸スクリュー素練り型（ｍａｓｔｉｃａｔｉｎｇ）押出機を挙げることができる。
【００４１】
本発明の実施形態では、ＰＬＬＡ及びＰＤＬＡを押出機中でブレンドすることができる。バレル中のポリマー溶融物の温度は、ＰＬＬＡのＴｍ〜ステレオコンプレックスのＴｍの温度範囲に維持することができ、それによって、ステレオコンプレックス結晶子がＰＬＬＡ溶融物内に生じるようになる。次いで、ステレオコンプレックス結晶子を含むブレンドは、ダイに強制的に通されて、ＰＬＬＡマトリクス内に分散したステレオコンプレックス結晶子を含むチューブを形成する。
【００４２】
本発明の他の実施形態では、射出成形を使用して、溶融加工済みブレンドから形成されたチューブを形成することができる。一般に、「射出成形」は、ポリマー又はプラスチック材料から部品を作製するための製造技術を指す。溶融したプラスチックを所望の形状と逆の型に高圧で注入する。型は、金属、通常鋼又はアルミニウムでできており、精密機械加工を施して、所望部品の外観を形成することができる。本発明の実施形態では、溶融加工したステレオコンプレックス結晶子含有ＰＬＬＡ／ＰＤＬＡブレンドをチューブ状型に注入することができる。
【００４３】
上述の第１セット実施形態では、ＰＬＬＡ又はＰＤＬＡの結晶子を低減又は防止するように、チューブを形成する。ステレオコンプレックス結晶子は、後のＰＬＬＡ結晶子成長工程において核形成部位として作用する。結晶成長は、チューブの変形、結晶化温度でのチューブのアニーリング、又はその両方によって誘発させることができる。
【００４４】
こうした実施形態では、押出機のダイからのチューブ状フィルムは、溶融加工温度からＰＬＬＡのＴｇより低温にクエンチ又は急速に冷却することができる。チューブ状フィルムは、例えば、２５℃未満又は０℃未満の温度の水等の冷たい流体のバッチにフィルムを浸漬することによって、クエンチすることができる。得られたチューブは、非晶性ＰＬＬＡマトリクス内に分散したステレオコンプレックス結晶子から構成することができる。
【００４５】
射出成形と同時に、型中のブレンドを、溶融加工温度からＰＬＬＡのＴｇより低温にクエンチして、ＰＬＬＡの結晶化を低減又は防止することができる。型の温度は、例えば再循環水浴によって制御することができる。一実施形態では、型を所望の温度に冷却する温度の水を含有するチャンバーによって、その型を浸漬又は包囲することができる。一実施形態では、冷却水用の経路は、型内の経路を通って循環させることができる。上述のように、得られたチューブは、非晶性又は実質上非晶性なＰＬＬＡマトリクス内に分散したステレオコンプレックス結晶子から構成されている可能性がある。
【００４６】
これらの第１セット実施形態では、非晶性又は実質上非晶性なＰＬＬＡマトリクス中のステレオコンプレックス結晶子から構成されているチューブを形成した後、チューブを加工して、ステレオコンプレックス結晶子のまわりにＰＬＬＡ結晶を成長させる。これらの結晶子は、結晶子成長の際に核形成部位として働く。所望の結晶化度は、少なくとも１０〜２０％、２０〜３０％、３０〜５５％、又は５５％超とすることができる。上述又は以下の詳細な記載のように、結晶子成長は、温度、変形、又はその両方を増大させることによって誘発させることができる。
【００４７】
いくつかの実施形態では、ステレオコンプレックス結晶子のまわりにＰＬＬＡ結晶子成長が可能になる温度でチューブをアニーリングすることによって、溶融加工からのステレオコンプレックス結晶子のまわりにＰＬＬＡ結晶を成長させることができる。結晶成長のための温度範囲は、ステレオコンプレックス結晶子のまわりにＰＬＬＡ結晶子成長が可能になる、Ｔｇ〜Ｔｍの任意の温度とすることができる。例えば、温度範囲は、少なくともＴｇ＋Ｚ×（Ｔｍ−Ｔｇ）とすることができ、但し、Ｚは、０．２〜０．４、０．４〜０．８、又は０．８〜０．９である。ＰＬＬＡ結晶子は、選択した温度において選択した結晶子成長時間で成長させることができる。結晶成長時間は、結晶化速度（図２に示すように温度に依存）及び所望の結晶化度に依存する。したがって、結晶成長速度が速ければ速いほど、所望の結晶化度を達成するための結晶成長時間が短くなる。また、ＰＬＬＡ核がこの期間に生じる場合もあり、結晶子はこうした核のまわりに成長することができる。アニーリングの時間は、５分、１０分、３０分まで、又は３０分超とすることができる。
【００４８】
アニーリング温度又は結晶子成長温度におけるチューブ温度の加熱又は維持は、様々な方法によって行うことができる。例えば、チューブを真空オーブン中で加熱することができる。或いは、窒素、酸素、空気、アルゴン、又は他のガス等の温かいガスを、チューブ上に送風することができる。チューブの温度は、周知の制御方法によって維持することができる。
【００４９】
ポリマー構造物は、加熱時に形を変化させる傾向を有する可能性がある。特に、ポリマー製チューブは、加熱時に直径が縮小又は収縮する傾向を有する可能性がある。いくつかの実施形態では、アニーリング工程又は温度誘発型結晶成長工程中のポリマーチューブの直径の縮小を低減又は防止することができる。直径の縮小は、加熱中にポリマー製チューブをマンドレル上に配置することによって低減又は防止することができる。チューブの収縮は、チューブの外径までに制限されている。直径の縮小を防止するために、チューブの内径をマンドレルの外径と同一又は実質上同一にすることができる。図５は、マンドレル１２２上に配置したポリマーチューブ１２０の軸方向断面を用いてこれを例示するものである。チューブ１２０の内径は、マンドレル１２２の外径Ｄｍと同一又は実質上同一である。
【００５０】
収縮を低減させるために、マンドレルは、ポリマーチューブの内径より小さい外径を有する。図６Ａは、マンドレル１３２上に配置したポリマーチューブ１３０の軸方向断面を用いてこれを示すものである。チューブ１３０の内径Ｄｔは、マンドレル１３２の外径Ｄｍより大きい。図６Ｂは、アニーリング又は結晶子成長中にチューブ１３０が加熱されると、チューブ１３０は直径が縮小し得るが、直径の縮小はマンドレルの外径Ｄｍまでに制限されていることを示している。
【００５１】
別の実施形態では、チューブ内の圧力上昇を維持することによって、収縮を低減又は防止することができる。例えば、ポリマーチューブを、型、例えばガラス中に配置することができ、チューブ中にガスを送風することによって加熱中に内部圧力を増大させる。
【００５２】
結晶子成長工程後、チューブは、次いで機器製造プロセスのさらなる加工工程を受けることができる。例えば、ステントパターンをチューブ状に切断することができる。或いは、又はさらに、ステントパターンを切断する前に、ポリマーチューブを変形させて、強度を増大させることができる（以下に記載）。
【００５３】
いくつかの実施形態では、ＰＬＬＡ結晶子成長は、チューブの変形によって直接誘発させることができる。変形方向に沿った強度、並びに靭性を増大させるために、ステントの製造プロセスにおいてチューブの半径方向変形工程を含むことが望ましい可能性がある。特に、チューブを半径方向に変形させて、チューブの半径方向強度を増大させた後に、その変形させたチューブからステントを形成することができる。さらに、チューブを軸方向に変形させて、軸方向の強度を増大させることができる。
【００５４】
半径方向及び／又は軸方向の変形は、溶融加工からのステレオコンプレックス結晶子のまわりにＰＬＬＡ結晶子の結晶成長を誘発させる。したがって、いくつかの実施形態では、ポリマーチューブは、チューブの溶融加工及びクエンチの後に変形させることができる。こうした実施形態では、変形は、ステレオコンプレックス結晶子のまわりに結晶成長を引き起こす。チューブは、ブロー成形等の周知の方法を使用して半径方向に変形させることができ、これを以下に記載する。
【００５５】
ある実施形態では、変形中のポリマーチューブの温度は、アニーリング工程中の温度より低温又は同温とすることができる。変形プロセスは、溶融加工中に形成したステレオコンプレックス結晶子のまわりに結晶子の成長を誘発させることができる。静止条件で結晶子成長がほとんど又はまったくない温度でさえ、変形中の結晶子の成長は起こる可能性がある。前述のように、図２の結晶成長速度に関する概略曲線（Ｂ）は、静止条件に相当するものであり、したがって、変形中の結晶子成長には当てはまらない。以下に記載するように、Ｔｇはガラス状態から硬い変形可能な又は延性のある状態への転移を表すので、ポリマーチューブの温度は、変形中はＴｇより高いことが望ましい。したがって、Ｔｇより高い温度は、ポリマーの変形を容易にする。
【００５６】
他の実施形態では、変形中のチューブの温度は、アニーリング温度範囲よりさらに低くすることができる。こうした実施形態では、結晶子の成長は、変形と温度上昇のどちらにも起因する可能性がある。変形中のチューブの典型的な温度範囲は、Ｔｇ＋Ｙ×（Ｔｍ−Ｔｇ）とすることができ、但し、Ｙは、０〜０．２、０．２〜０．４、０．４〜０．８とすることができる。
【００５７】
さらに別の実施形態では、温度誘発型ＰＬＬＡ結晶子成長工程と変形工程とは連続して行うことができる。例えば、温度を上昇させて、ＰＬＬＡ結晶子を成長させた後、選択した温度で変形工程を行うことができる。或いは、変形工程を行った後、ＰＬＬＡ結晶子の成長が可能になる上昇させた温度で変形済み構造物を平衡に保つことができる。
【００５８】
図７Ａ〜Ｂは、ブロー成形を使用して、ポリマー製チューブを変形する実施形態を例示している。図７Ａは、型１６０内に位置する外径１５５を有するポリマー製チューブ１５０の軸方向断面図を示している。型１６０は、ポリマー製チューブ１５０の半径方向変形を、直径１６５に、すなわち型１６０の内径に制限している。ポリマーチューブ１５０は末端部１７０で閉じられていてもよいが、これは後の製造工程で開き得る。流体は、矢印１７５で示すように、ポリマー製チューブ１５０の開放基端部１８０中に搬送される。引張り力１９５を基端部１８０及び末端部１７０にかけることができる。
【００５９】
ポリマー製チューブ１５０は、流体を周囲温度より高温に加熱した後にその流体をポリマー製チューブ１５０中に搬送することによって加熱することができる。或いは、ポリマー製チューブは、型に温かいガスを送風して型１６０の外部を加熱することによって加熱することができる。チューブはまた、型の中の発熱体によって加熱することもできる。ポリマー製チューブの温度上昇によって促進されたポリマーチューブ１５０の内部圧力の上昇は、矢印１８５で示すように、ポリマーチューブ１５０の半径方向の変形を引き起こす。図７Ｂは、型１６０内にある、外径１９０を有する変形状態のポリマー製チューブ１５０を示している。
【００６０】
さらに、チューブを目標直径に拡張させることができる。一実施形態では、目標直径は、チューブをレーザー機械加工することによってステントパターンを形成した際の直径とすることができる。目標直径はまた、圧着前のステントの直径に相当してもよい。半径方向の変形度合いは、ブローアップ比又は半径方向延伸比：
変形したチューブの外径／チューブの最初の外径
によって数量化することができる。いくつかの実施形態では、ステントの作製に使用するポリマー製チューブの半径方向延伸比は、約１〜１０、又はより厳密に約２〜６とすることができる。同様に、軸方向の変形度合いは、軸方向の延伸比：
変形したチューブの長さ／チューブの最初の長さ
によって数量化することができる。
【００６１】
さらに、第１セットの実施形態では、チューブは、結晶成長の前に核形成工程を任意選択で受けることができる。核形成工程では、チューブは、ＰＬＬＡ核又はステレオコンプレックス結晶子のまわりに結晶子を成長させずに、又は実質上成長させずに、ＰＬＬＡ核形成が可能になる温度又は温度範囲でアニーリングされる。アニーリングは、ポリマー構造物全体にわたってＰＬＬＡ核の結晶種を生じさせる。温度範囲は、Ｔｇ〜Ｔｇより３、５、７、１０、１２、１５又は１８℃高い温度とすることができる。或いは、温度範囲は、Ｔｇ〜０．１５×（Ｔｍ−Ｔｇ）とすることができる。アニーリングの時間は、５分、１０分、３０分まで、又は３０分超とすることができる。
【００６２】
図８は、ＰＬＬＡ／ＰＤＬＡブレンドを加工する第１セットの実施形態のフローチャートを示している。図９は、典型的な温度プロファイルを示している。工程２００では、ブレンドは、溶融加工温度Ｔｍｐで溶融加工されており、この温度は、ＰＬＬＡのＴｍ〜ステレオコンプレックスのＴｍである。チューブは、工程２０２でブレンドから形成され、ＰＬＬＡのＴｇより低い温度Ｔｑにクエンチされる。クエンチは、図９に示す温度の急激な降下によって例示している。クエンチしたチューブは、ＰＬＬＡのＴｇより高い温度Ｔｄで変形２０４することができる。或いは、クエンチしたチューブは、ＰＬＬＡのＴｇより高い温度Ｔａでアニーリング２０６することができる。クエンチしたチューブは、変形２０４又は結晶成長アニーリング２０６の前に核形成工程２０３を任意選択で受けることができ、この場合、チューブは、核形成温度Ｔｎ＞Ｔｇでアニーリングされる。図９はＴａ＞Ｔｄを示しているが、ＴａはＴｄと同じ又は未満とすることができる。図８に示すように、変形工程２０４の後にアニーリング工程２０６を続けてもよく、アニーリング工程２０６の後に変形２０４を続けてもよい。変形、アニーリング、又はその両方の後、チューブにステントパターンを形成２０８することができる。
【００６３】
上述のように、第２セットの実施形態では、ステレオコンプレックス結晶子のまわりにＰＬＬＡ結晶子が成長できるように、チューブの温度を溶融加工温度から下げる。こうした実施形態では、チューブの温度を、溶融加工温度からＰＬＬＡのＴｍより低温に下げる。ＰＬＬＡ結晶子は、温度降下中にステレオコンプレックス結晶子のまわりに成長する。温度は最終的にＰＬＬＡのＴｇより低温に下げることができるが、ＰＬＬＡ結晶子の成長はＴｇに達する前に促進される。これは、チューブを溶融加工温度からＴｇより低温にクエンチすることによってＰＬＬＡ結晶子成長を低減又は防止する第１セットの実施形態と対照的である。
【００６４】
いくつかの実施形態では、チューブは、温度降下後に、ＰＬＬＡのＴｇ〜Ｔｍの温度でアニーリングすることができる。こうした実施形態では、温度は、ＰＬＬＡのＴｇ〜Ｔｍの温度又は温度範囲に下げられ、一時期この温度又は温度範囲で維持することができる。例えば、温度は、少なくともＴｇ＋Ｚ×（Ｔｍ−Ｔｇ）とすることができ、但し、Ｚは、０．２〜０．４、０．４〜０．８、又は０．８〜０．９である。ＰＬＬＡ結晶子は、選択した温度において選択した結晶子成長時間で成長させることができる。また、ＰＬＬＡ核が生じる場合もあり、結晶子はこうした核のまわりに成長することができる。アニーリングの時間は、５分、１０分、３０分まで、又は３０分超とすることができる。
【００６５】
さらに、温度降下、アニーリング、又はその両方の温度降下及びアニーリング中にポリマーチューブを変形させる。こうした実施形態では、ポリマーチューブは、ＰＬＬＡのＴｇ〜Ｔｍの温度範囲にある間に変形させることができる。これらの実施形態では、チューブは、半径方向、軸方向、又はその両方の半径方向及び軸方向に変形させることができる。次いで、変形させたチューブからステントを形成することができる。
【００６６】
上記のように、チューブは、押出成形又は射出成形を使用して形成することができる。いくつかの実施形態では、ダイに強制的に通したチューブ状フィルムは、このチューブ状フィルムに所望の冷却速度を与える流体を用いて溶融加工温度から冷却することができる。流体は、チューブ状フィルムの中又は上に送風するガスとすることができる。チューブ状フィルムはまた、水等の液体の浴を通過させることもできる。冷却流体の温度は、ＰＬＬＡのＴｇより１０、２０、３０℃、又は３０℃超高くすることができる。次いで、冷却期間又はアニーリングの後、チューブは、ＰＬＬＡのＴｇより低温にクエンチすることができる。
【００６７】
押し出されたチューブは、例えばインフレーション押出成形を使用して、半径方向に変形することができる。溶融ポリマーは、ダイを通してマンドレル上に押し出され、チューブは、気泡のまわりに拡張され、両端部が密閉されている。或いは、上述のように、押し出されたチューブは、ブロー成形を使用して拡張させることができる。
【００６８】
図１０は、ＰＬＬＡ／ＰＤＬＡブレンドを加工する第２セットの実施形態のフローチャートを示している。図１１は、典型的な温度プロファイルを示している。第１セットの実施形態でのように、ブレンドは、溶融加工温度Ｔｍｐで溶融加工２２０され、この温度は、ＰＬＬＡのＴｍ〜ステレオコンプレックスのＴｍである。工程２２２において、チューブはブレンドから形成され、温度はＰＬＬＡのＴｍより低温に下げられる。温度の降下は、図１１に示す温度の段階的降下によって例示している。図１１の温度プロファイルで示すように、温度は、Ｔｇより低温に下げることができる。チューブは、ＰＬＬＡのＴｇより高い温度Ｔａで任意選択でアニーリング２２６することができる。チューブは、温度降下、アニーリング、又はその両方中に半径方向及び／又は軸方向に変形２２４される。変形後、チューブにステントパターンを形成２２８することができる。
【００６９】
本発明において、次の用語及び定義は以下の通りとする。
【００７０】
「ガラス転移温度」、Ｔｇは、ポリマーの非晶性ドメインが大気圧において脆弱なガラス状態から硬い変形可能な又は延性のある状態に変化する温度である。言い換えると、Ｔｇは、ポリマー鎖のセグメント運動が開始される温度に相当する。非晶性又は半結晶性ポリマーが温度上昇にさらされると、温度が上昇するにつれてポリマーの膨張係数と熱容量が共に増加し、これは分子運動の増大を示している。温度が上昇しても、サンプル内の実際のモル体積は一定のまま保たれるので、より高い膨張係数は、系に関連する自由体積の増加を示し、その結果、分子の動きの自由度が増大される。増加する熱容量は、運動を通じた熱放散の増加に相当する。所与のポリマーのＴｇは、加熱速度に依存し、ポリマーの熱履歴に影響を受ける可能性がある。さらに、ポリマーの化学構造は、運動性に作用することによってガラス転移に重大な影響を及ぼす。本明細書では、別段の指定がない限り、「Ｔｇ」は、ＰＬＬＡのＴｇを指す。
【００７１】
「強度」は、材料が壊れる前に耐える、軸に沿った最大応力を指す。極限強度は、試験中に加えた最大負荷を最初の断面積で割って計算する。
【００７２】
「弾性率」は、材料に負荷した単位面積当たりの応力成分又は力の成分を、負荷力によって生じる負荷力の軸に沿った歪みで割った割合として定義することができる。例えば、材料は、引張係数と圧縮弾性率の両方を有する。
【００７３】
「歪み」は、所与の応力又は負荷において材料に生じる拡張又は圧縮の量を指す。歪みは、最初の長さの分率又はパーセンテージ、すなわち、長さの変化を最初の長さで割った値として表現することができる。したがって、歪みは、拡張には正数であり、圧縮には負数である。
【００７４】
材料への引張応力は、材料が壊れる前に耐える最大の引張応力を指す「引張強度」に達するまで増大させることができる。極限引張強度は、試験中に加えた最大負荷を最初の断面積で割って計算する。同様に、「圧縮強度」は、軸方向に押す力に耐える材料の受容能力である。圧縮強度が限界に達したとき、材料は破砕される。
【００７５】
「応力」は、例えば平面内の小面積に作用する力等、単位面積当たりの力を指す。応力は、平面に対して垂直成分と平行成分とに分けることができ、それぞれ垂直応力、せん断応力と呼ばれる。例えば、引張応力は、拡張（長さの伸長）をまねく、負荷した応力の垂直成分である。さらに、圧縮応力は、圧縮（長さの短縮）をまねく、材料に負荷した応力の垂直成分である。応力によって材料が変形することがあり、これは長さの変化を指す。「拡張」又は「圧縮」は、材料のサンプルが応力を受けたときのサンプルの長さの増加又は減少として定義することができる。
【００７６】
「靭性」は、壊れる前に吸収されるエネルギー量であり、又は同等の意味で、材料を壊すのに必要な仕事量である。靭性の基準の１つは、歪みゼロから破壊時の歪みまでの応力−歪み曲線下の面積である。この場合の靭性の単位は、材料の単位体積当たりのエネルギーの単位となる。例えば、Ｌ．Ｈ．Ｖａｎ  Ｖｌａｃｋ、「Ｅｌｅｍｅｎｔｓ  ｏｆ  Ｍａｔｅｒｉａｌｓ  Ｓｃｉｅｎｃｅ  ａｎｄ  Ｅｎｇｉｎｅｅｒｉｎｇ」、２７０〜２７１頁、Ａｄｄｉｓｏｎ−Ｗｅｓｌｅｙ（リーディング、ペンシルベニア州、１９８９年）を参照されたい。
【実施例】
【００７７】
以下に説明する実施例は、例示のために示したものにすぎず、本発明を限定することを一切意味するものではない。以下の実施例は本発明の理解に役立たせるために示すものであるが、本発明が特定の実施例に限定されないことを理解されたい。以下の実施例は、限定ではなく例示として提供するものである。パラメータ及びデータは、本発明の実施形態の範囲を限定すると解釈すべきではない。
【００７８】
実施例１：核形成剤としてＰＬＬＡ／ＰＤＬＡステレオコンプレックスを使用する、押出及び拡張させたチューブからのＰＬＬＡステントの製造
【００７９】
工程１（材料混合）：二軸スクリュー押出機を使用して２００℃で溶融配合することによって、又はクロロホルムにＰＬＬＡとＰＤＬＡを共に溶解させ、それをメタノールに沈澱させて溶液ブレンドすることによって、ＰＤＬＡ（Ｍｗ約６００ｋｇ／ｍｏｌ）２０ｇを高分子量ＰＬＬＡ（Ｍｗ約６００ｋｇ／ｍｏｌ）１ｋｇと混合する。
【００８０】
工程２（チューブ押出成形）：混合したＰＤＬＡ／ＰＬＬＡ材料を一軸スクリュー押出機において２００℃で押し出し、冷水中で直接クエンチする。押出チューブのサイズは、内径（ＩＤ）を約０．０２”、外径（ＯＤ）を０．０６”に設定する。
【００８１】
工程３（チューブ拡張）：押出チューブをガラス型に配置し、約２００°Ｆで拡張させて、その結晶化度及び二軸延伸を増大させる。拡張したチューブの最終ＩＤ及びＯＤは、それぞれ０．１０”及び０．１１”に設定する。
【００８２】
工程４（ステント製造）：フェムト秒レーザーを使用して、拡張させたチューブからステントを切断し、それをバルーンカテーテル上により小さなサイズ（０．０５”）に圧着し、２５ｋＧｒａｙ線量の電子線で滅菌する。
【００８３】
実施例２：核形成剤としてＰＬＬＡ／ＰＤＬＡステレオコンプレックスを使用する、押出チューブからのＰＬＬＡステントの製造
【００８４】
工程１（材料ブレンド）：二軸スクリュー押出機において２００℃で溶融配合することによって、ＰＤＬＡ（Ｍｗ約６００ｋｇ／ｍｏｌ）６０ｇを高分子量ＰＬＬＡ（Ｍｗ約６００ｋｇ／ｍｏｌ）１ｋｇとブレンドする。
【００８５】
工程２（チューブ押出成形）：ＰＤＬＡ／ＰＬＬＡブレンドを一軸又は二軸スクリュー押出機において２００℃で押し出し、温／熱水でゆっくりと冷却した後、最後に冷水でクエンチする。押出チューブのサイズは、ＩＤを約０．０７”、ＯＤを０．０８”に設定する。
【００８６】
工程３（ステント製造）：フェムト秒レーザーを使用して、押出チューブからステントを直接切断し、それをバルーンカテーテル上により小さなサイズ（０．０５”）に圧着し、２５ｋＧｒａｙ線量の電子線で滅菌する。
【００８７】
本発明の特定の実施形態を示し、記載しているが、本発明の幅広い態様から逸脱することなく変更及び改変を実施することができることは当業者には明らかであろう。したがって、添付の特許請求の範囲は、その範囲内に、本発明の真の精神及び範囲に属するこうした変更及び改変のすべてを包含するものである。
【図１】
0005534530.tif 000002
【図２】
0005534530.tif 000003
【図３】
0005534530.tif 000004
【図４】
0005534530.tif 000005
【図５】
0005534530.tif 000006
【図６】
0005534530.tif 000007
【図７】
0005534530.tif 000008
【図８】
0005534530.tif 000009
【図９】
0005534530.tif 000010
【図１０】
0005534530.tif 000011
【図１１】
0005534530.tif 000012